(57)【特許請求の範囲】
【請求項１】
色品質尺度が向上したランプであって、前記ランプは、ハロゲン蛍光体を含まない蛍光体組成物を含む希土類元素蛍光体層を備え、前記組成物は少なくとも第１の蛍光体と第２の蛍光体とを含み、前記第１の蛍光体は、５２．２４ｗｔ％のＹ2Ｏ3：Ｅｕと３．５ＭｇＯ＊０．５ＭｇＦ2＊ＧｅＯ2：Ｍｎ4+との組み合わせを含み、前記第２の蛍光体は、（Ｂａ，Ｓｒ，Ｃａ）ＭｇＡｌ10Ｏ17：Ｅｕ2+，Ｍｎ4+と１４．５２ｗｔ％のＬａＰＯ4：Ｃｅ，Ｔｂとの組み合わせを含み、前記組成物は、発光帯の最大値が５９０〜６７０ｎｍの間にある前記第１の蛍光体と、発光帯の最大値が５００〜５７０ｎｍの間にある前記第２の蛍光体を含み、前記ランプは、作動したときに、相関色温度として２０００〜３５００ケルビンを、色品質尺度Ｑａ値として７９以上を示す、ランプ。
【請求項２】
６６以上の動作ルーメン／ワット値を有する、請求項１に記載のランプ。
【請求項３】
前記蛍光体組成物は、第３の蛍光体をさらに含む請求項１又は２に記載のランプ。
【請求項４】
前記第１の蛍光体はＹ2Ｏ3：Ｅｕと３．５ＭｇＯ＊０．５ＭｇＦ2＊ＧｅＯ2：Ｍｎ4+の組み合わせを含む、請求項１乃至３のいずれかに記載のランプ。
【請求項５】
内面を有する光透過性ガラス・エンベロープ、前記エンベロープの内部に密封された放電維持充填ガス、および前記エンベロープと前記蛍光体層との間に位置する障壁層をさらに備え、前記障壁層はアルミナ粒子を含み、放電維持充填ガスは水銀を含む請求項１乃至４のいずれかに記載のランプ。
【請求項６】
前記ランプは、光透過性エンベロープと、前記エンベロープの内部に密封された充填ガスとを備える蛍光またはＣＦＬランプであり、前記発光要素のうちの少なくとも１つは蛍光体である請求項１乃至４のいずれかに記載のランプ。
【請求項７】
前記障壁層が、５〜８０重量パーセントのガンマ・アルミナと、２０〜９５重量パーセントのアルファ・アルミナを含む、請求項５に記載のランプ。
【請求項８】
前記充填ガスが、アルゴン、クリプトン、キセノン、およびネオン、またはそれらの組み合わせを含む、請求項５乃至７のいずれかに記載のランプ。
【請求項９】
前記充填ガスが、２５℃において、０．４〜４トールの全圧を有する、請求項５乃至８のいずれかに記載のランプ。
【請求項１０】
ピーク発光が６１５〜６４５ｎｍの範囲にある可視光を発生させるＬＥＤを含む、請求項１乃至９のいずれかに記載のランプ。
【発明の詳細な説明】
【技術分野】
【０００１】
本出願は、米国特許法１２０条の下で、先に出願された同時係属中の出願第１１／８７３４６３号明細書（２００７年１０月１７日出願）、発明の名称「色コントラストが増大した光源」の優先権を主張する一部継続出願である。なお先の明細書は、本明細書において参照によりその全体として取り入れられている。
【０００２】
本発明は、ランプに関し、いくつかの実施形態においては、色コントラストが増大した蛍光ランプに関する。
【背景技術】
【０００３】
蛍光照明は、一般的な白熱照明に代わるエネルギー効率の良い代替物である。しかし蛍光照明を採用することは、小売店の陳列における物品の照明などの特定の用途では遅れている。蛍光照明の下での物体色の品質は、光源の価値の重要な様相である。蛍光照明は、スペクトルの赤色領域における光が弱められ、黄色領域における光量が過度に強調された可視光を生成することができる。この照明は、冷光または殺菌光を、および一般的に、被照明物品の色を落とす光を生成することが認められている。
【０００４】
白熱ランプは、蛍光ランプが生成するような可視スペクトルの黄色領域において著しい光を発生させることが知られている。解決方法の１つは、黄色光の一部を、希土類元素ネオジウムを含むガラス・エンベロープを用いて取り除くことである。ネオジウム・ドープされたガラスを用いた白熱電球は、ＲＥＶＥＡＬ（商標）電球（ＧＥ製）である。これらの電球は、黄色領域における光が弱められており、そのため通常の白熱電球と比べて赤緑の色コントラストが大きい。その結果、消費者は、白熱ＲＥＶＥＡＬ（商標）電球が生成する色コントラストの増大した光は魅力的であると感じている。したがって、ネオジウム・ガラスによってフィルタリングされた白熱光源を用いて実現できるものと同様の色コントラストが増大した光源を開発することは望ましいであろう。これは、非白熱ランプに対しては、これまで実現可能ではなかった。
【先行技術文献】
【特許文献】
【０００５】
【特許文献１】米国特許第５，６０２，４４４号明細書
【発明の概要】
【発明が解決しようとする課題】
【０００６】
ネオジウム・ガラスを用いたろ過は、白熱ランプが生成する光の量を減らす傾向もある。この不利点は、白熱ランプが十分に明るいため容認できるものである。しかし、蛍光照明などの他の照明源においてルーメン出力が低下することは、それほど容認できるものではない。白熱ランプ以外の光源であって、ネオジウム・ガラスを用いるなどのフィルタリング方法によって光出力が損失することを被ることなく色コントラストの増大をもたらす光源が求められている。
【課題を解決するための手段】
【０００７】
本発明の実施形態の一態様においては、少なくとも第１の蛍光体と第２の蛍光体とを含む蛍光体組成物を有する蛍光体層を備える色品質尺度が向上したランプが提供される。第１の蛍光体は、酸化イットリウム：Ｅｕ（Ｙ２Ｏ３：Ｅｕ）（ＹＥＯ）；３．５ＭｇＯ＊０．５ＭｇＦ２＊ＧｅＯ２：Ｍｎ４＋（ＭｆＧ）；五ホウ酸ガドリニウム亜鉛マグネシウム：Ｃｅ，Ｍｎ（Ｇｄ（Ｚｎ，Ｍｇ）Ｂ５Ｏ１０：Ｃｅ，Ｍｎ）（ＣＢＭ）；ストロンチウム・レッド（Ｓｒ，Ｍｇ）３（ＰＯ４）２：Ｓｎおよびバナジウム酸イットリウム（Ｙ（Ｖ，Ｐ）Ｏ４：Ｅｕ）、またはそれらの組み合わせから選択することができる。第２の蛍光体は、（Ｂａ，Ｓｒ，Ｃａ）ＭｇＡｌ１０Ｏ１７：Ｅｕ２＋，Ｍｎ２＋（ＢＡＭｎ）；リン酸セリウムランタン（ＬａＰＯ４：Ｃｅ，Ｔｂ）（ＬＡＰ）；ＺｎＳｉＯ４：Ｍｎ；（Ｃｅ，Ｔｂ）ＭｇＡｌ１１Ｏ１９（ＣＡＴ）および（Ｃｅ，Ｔｂ）（Ｍｇ，Ｍｎ）Ａｌ１１Ｏ１９、またはそれらの組み合わせから選択することができる。
【０００８】
本発明の実施形態の別の態様においては、色品質尺度が向上したランプであって、蛍光体組成物を含む蛍光体層を備えるランプが提供される。組成物は、少なくとも第１の蛍光体と第２の蛍光体とを含み、第１の蛍光体は発光帯の最大値が約５９０ｎｍ〜約６７０ｎｍの間にあり、第１の蛍光体は約１０〜約９０重量パーセントの量で存在する。第２の蛍光体は発光帯の最大値が約５００ｎｍ〜約５７０ｎｍの間にあり、第２の蛍光体は約５〜約５０重量パーセントの量で存在する。ランプは、Ｑａ値が約６０よりも大きく、相関色温度が約２０００〜約３５００ケルビンの間にある。
【０００９】
さらに本発明の実施形態の別の態様においては、ランプであって、作動したときに、相関色温度として約２０００ケルビン〜約３５００ケルビンを示し、色品質尺度が向上したランプが提供される。ランプは、作動したときに光放射を伴う少なくとも１つの発光要素を備えているが、但しランプは白熱発光要素を備えていない。ランプが作動したとき、ランプから発生する光の総光放射のデルタ・クロマ値は、ＣＱＳのうちの少なくとも２つの色見本が、ＶＳ１に対して−２〜７、ＶＳ２に対して−３〜７、およびＶＳ３に対して−７〜７のパラメータ内であり；ＣＱＳのうちの少なくとも１つの色見本が、ＶＳ４に対して−２〜８、およびＶＳ５に対して−２〜１４のパラメータ内であり；ＣＱＳのうちの少なくとも２つの色見本が、ＶＳ６に対して１〜２５、ＶＳ７に対して４〜２５、およびＶＳ８に対して−１〜１５のパラメータ内であり；ＣＱＳのうちの少なくとも２つの色見本が、ＶＳ９に対して−２〜７、ＶＳ１０に対して−４〜６、およびＶＳ１１に対して−２〜８のパラメータ内であり；ＣＱＳのうちの少なくとも１つの色見本が、ＶＳ１２に対して−１〜８、およびＶＳ１３に対して−１〜１３のパラメータ内であり；ＣＱＳのうちの少なくとも１つの色見本が、ＶＳ１４に対して−７〜１３、およびＶＳ１５に対して−９〜１２のパラメータ内である。デルタ・クロマ値はＣＩＥＬＡＢ空間において測定する。
【００１０】
本発明の他の特徴および優位性は、以下の詳細な説明から、より良好に理解される。
【図面の簡単な説明】
【００１１】
【図１】本発明の実施形態によるランプを概略的に、および部分的に断面で示す図である。
【図２】本発明の実施形態による電球形蛍光ランプを示す図である。
【図３】可視スペクトルの一部を与えるＬＥＤ装置を有する電球形蛍光ランプに対する理論上の推定される発光スペクトルである。
【図４】ＣＣＴが約２７５０Ｋである実施例１の多蛍光体ランプに対する発光スペクトルである。
【図５】ＣＣＴが約２７５０Ｋである実施例２の多蛍光体ランプに対する発光スペクトルである。
【図６】ＣＣＴが約２７５０Ｋである実施例５の多蛍光体ランプに対する発光スペクトルである。
【発明を実施するための形態】
【００１２】
本明細書で用いる場合、用語「ランプ」および「光源」は、実質的に交換可能に用いられて、少なくとも１つの発光要素によって発生させることができる任意の可視光および／または紫外線光の供給源であって、少なくとも１つの発光要素は、作動したときに光放射を伴い、蛍光体、蒸気放電、高輝度放電、およびそれらの組み合わせからなる群から選択される供給源を指す。用語「総光放射」は、上記で定義したように１つまたは複数の発光要素を有するランプから放出される合計光量を指す。ランプ（たとえば）が１つの発光要素（たとえば、白色発光要素）のみを備える場合でも、このような光放射は用語総光放射の定義に含まれる。ランプが複数の発光要素を備える場合、すべての要素から出る光の組み合わせも、総光放射を構成し得るものの例である。また総光放射は、上記で定義したように１つまたは複数の発光要素を有するランプから放出される合計光量を指しても良く、他のタイプの要素（たとえば、ＬＥＤおよび／またはＯＬＥＤ）から出た光をさらに含む。ランプが白熱発光要素を備えていないことは、本発明の好ましい実施形態である。用語「白熱発光要素」は、加熱に起因して光および／または熱放射を発する要素を意味するものと、当業者によって一般的に理解される。これらは、フィラメントを有する良く知られた発光要素を備え、フィラメントは、フィラメントを通る電流によって加熱が生じると白熱する。本発明の実施形態によれば、用語「ランプ」は（これらに限定されないが）蛍光ランプ、放電ランプ、およびそれらの組み合わせなどを含む。
【００１３】
本発明の実施形態の一態様においては、第１の蛍光体と第２の蛍光体とを含む蛍光体組成物を有する蛍光体層を備える色品質尺度が向上したランプが提供される。第１の蛍光体は、酸化イットリウム：Ｅｕ（Ｙ２Ｏ３：Ｅｕ）（ＹＥＯ）；３．５ＭｇＯ＊０．５ＭｇＦ２＊ＧｅＯ２：Ｍｎ４＋（ＭｆＧ）；五ホウ酸ガドリニウム亜鉛マグネシウム：Ｃｅ，Ｍｎ（Ｇｄ（Ｚｎ，Ｍｇ）Ｂ５Ｏ１０：Ｃｅ，Ｍｎ）（ＣＢＭ）；ストロンチウム・レッド（Ｓｒ，Ｍｇ）３（ＰＯ４）２：Ｓｎおよびバナジウム酸イットリウム（Ｙ（Ｖ，Ｐ）Ｏ４：Ｅｕ）、またはそれらの組み合わせなどから選択することができる。第２の蛍光体は、（Ｂａ，Ｓｒ，Ｃａ）ＭｇＡｌ１０Ｏ１７：Ｅｕ２＋，Ｍｎ２＋（ＢＡＭｎ）；リン酸セリウムランタン（ＬａＰＯ４：Ｃｅ，Ｔｂ）（ＬＡＰ）；ＺｎＳｉＯ４：Ｍｎ；（Ｃｅ，Ｔｂ）ＭｇＡｌ１１Ｏ１９（ＣＡＴ）および（Ｃｅ，Ｔｂ）（Ｍｇ，Ｍｎ）Ａｌ１１Ｏ１９、またはそれらの組み合わせなどから選択することができる。この実施形態によれば、発光要素は蛍光体である。
【００１４】
なお前述の蛍光体において、コロンの後の要素は活性剤を表わす。本明細書に記載した任意の色の種々の蛍光体は、異なる要素が括弧内に入れられてコンマによって分離されている可能性がある。たとえば（Ｂａ，Ｓｒ，Ｃａ）ＭｇＡｌ１０Ｏ１７：Ｅｕ２＋，Ｍｎ２＋蛍光体の場合である。当業者であれば分かるように、表記法（Ａ，Ｂ，Ｃ）は（ＡｘＢｙＣｚ）を示し、０≦ｘ≦１および０≦ｙ≦１および０≦ｚ≦１およびｘ＋ｙ＋ｚ＝１である。たとえば、（Ｓｒ，Ｃａ，Ｂａ）は（ＳｒｘＣａｙＢａｚ）を示し、０≦ｘ≦１および０≦ｙ≦１および０≦ｚ≦１およびｘ＋ｙ＋ｚ＝１である。通常、しかしいつもとは限らないが、ｘ、ｙ、およびｚはすべて非ゼロである。表記法（Ａ，Ｂ）は、（ＡｘＢｙ）を示し、０≦ｘ≦１および０≦ｙ≦１およびｘ＋ｙ＝１である。通常、しかしいつもとは限らないが、ｘおよびｙは両方とも非ゼロである。
【００１５】
一般的に、このような第１の蛍光体は、発光帯の最大値が約５９０〜約６７０ｎｍの間にある可能性があり、このような第２の蛍光体は、発光帯の最大値が約５００〜約５７０ｎｍの間にある可能性がある。発光帯の最大値が約４３０〜約４９０ｎｍの間にあるさらなる蛍光体を用いても良い。
【００１６】
ある実施形態によれば、（Ｂａ，Ｓｒ，Ｃａ）ＭｇＡｌ１０Ｏ１７：Ｅｕ２＋；（Ｓｒ，Ｂａ，Ｃａ）５（ＰＯ４）３Ｃｌ：Ｅｕ；Ｓｒ４Ａｌ１４Ｏ２５：Ｅｕ；Ｙ３Ａｌ５Ｏ１２：Ｃｅ；Ｃａ１０（ＰＯ４）６ＦＣｌ：Ｓｂ，Ｍｎ；およびそれらの組み合わせなどからなる群から選択される第３の蛍光体を用いても良い。多くの場合、実施形態によるランプは、Ｙ２Ｏ３：Ｅｕを含む第１の蛍光体と、（Ｂａ，Ｓｒ，Ｃａ）ＭｇＡｌ１０Ｏ１７：Ｅｕ２＋，Ｍｎ２＋を含む第２の蛍光体とを有する。このようなランプは、相関色温度として約２０００〜約３５００ケルビンを、色品質尺度Ｑａ値（後で十分に説明する）として約６０以上を示す場合がある。
【００１７】
本明細書で説明するあるランプは、蛍光体層を保持する内面を有する光透過性ガラス・エンベロープと、エンベロープの内部に密封された放電維持充填ガスとによって構成される場合がある。障壁層がエンベロープと蛍光体層との間に位置していても良い。このような障壁層は通常、アルミナ粒子を含んでいる。多くの場合、放電維持充填ガスは水銀などを含んでいる。
【００１８】
本ランプの構造の１つの様式について、図１を参照して説明することができる。図１には、低圧水銀蒸気放電ランプ１０を示す。このランプの多くのタイプが当該技術分野において一般的に良く知られている。ランプ１０は、光透過性でおそらく直線状かつ円筒状のガラス管またはエンベロープ１２を有する。これらは円形断面であっても良い。エンベロープ１２の内面に反射性障壁コーティングまたは層１４を設けて、光の柔らかさおよび明るさの向上の経時的な維持を図っても良い。障壁層１４の内面に蛍光体層１６を設けても良い。通常、このような障壁層１４はエンベロープ１２と蛍光体層１６との間にある。本発明の実施形態によれば、ランプ１０は、蛍光ランプ、たとえばＴ１２、Ｔ１０、またはＴ８ランプとすることができる。これらは、当該技術分野において一般的に知られており、公称上は、４８インチまたは４フィートの長さであり、円筒状管であり、公称外径が少なくとも１インチであるか、または外径は１インチもしくは約１インチである。ランプ１０を公称上、１．５、２、３、５、６または８フィート長とすることができる。あるいは、ランプ１０を、非直線状たとえば円形状または他の場合には曲線状の形状とすることもできるし、公称外径が１インチ未満とすることもできる。たとえばＴ５、Ｔ４、またはＴ３ランプの公称外径がそれぞれ、約０．６２５（５／８）インチ、０．５（１／２）インチ、および０．３７５（３／８）インチである。この代替的な場合では、ランプ１０はまた、公称上は１．５、２、３、４、５、６、または８フィート長とすることができ、または電球形蛍光ランプ（ＣＦＬ）（図２に示す）であっても良い。このランプは、折り畳まれているかまたは巻きつけられたトポロジを有しているため、ランプの全長が、ガラス管の折り畳まれていない長さよりもはるかに短い。
【００１９】
別の実施形態においては、ランプは、蛍光またはＣＦＬランプにＬＥＤ（図には具体的には示さず）を組み合わせたものとすることができる。たとえば、ＬＥＤ発生光と蛍光体発生光との組み合わせを用いて、色コントラストが増大した可視光を生成しても良い。この場合、ＬＥＤを蛍光またはＣＦＬランプの基部に取り付けて、可視スペクトルの選択した波長領域（たとえば赤色領域の一部）における光を、ランプのガラス・エンベロープ上にコーティングされた蛍光体組成物から発生する光に加えるかまたは補うことができる。たとえば、蛍光またはＣＦＬランプの基部に取り付けたＬＥＤから、赤色領域における光を発生させることができるため、蛍光体組成物として、赤色蛍光体を用いていないかまたは使用を最小限にしたものを選択することができる。このようなランプは、たとえば、蛍光体の混合物（たとえばＹＥＯ、ＬＡＰ、ＢＡＭ、およびＢＡＭｎ）と、ピーク発光が６１５〜６４５ｎｍ、通常６２５〜６３５ｎｍ、または約６２５ｎｍ、６３０ｎｍ、もしくは６３５ｎｍの範囲にある可視光を発生させるＬＥＤとを備えていても良い。混合物における各蛍光体の重量パーセントは一般的に、約６４ｗｔ％ＹＥＯ、１４ｗｔ％ＬＡＰ、１ｗｔ％ＢＡＭ、および２１ｗｔ％ＢＡＭｎとすることができる。蛍光体混合物の蛍光体の個々の重量パーセントは、選択した製造業者または供給業者および使用する具体的なロットに応じて、変化する可能性があることを理解されたい。たとえば、前述した蛍光体重量パーセントは、約±５ｗｔ％変化する可能性がある。ＬＥＤは、可視スペクトルの赤色領域において発光することが好ましい。たとえば、ゴールデン・ドラゴン（Golden Dragon）（商標）シンフィルム／シンＧａＮ（Thinfilm/ThinGaN）（商標）ＬＥＤ（タイプＬＲＷ５ＳＭ）（供給元はオスラム（OSRAM）オプト・セミコンダクターズ（Opto Semiconductors））は、発光が約６２５ｎｍで行なわれ、ＣＦＬランプの基部におけるＬＥＤとして用いることができる。前述した蛍光体の混合物とＬＥＤとを含むランプは構成しなかったが、このようなランプの発光スペクトルを計算および推定して、その色コントラストの向上を評価した。図３に、電球形蛍光ランプとして、約６４ｗｔ％ＹＥＯ、１４ｗｔ％ＬＡＰ、１ｗｔ％ＢＡＭ、および２１ｗｔ％ＢＡＭｎの蛍光体混合物と、１つのオスラム・ゴールデン・ドラゴン（商標）ＬＥＤ、タイプＬＲＷ５ＳＭ（発光ピークは約６３５ｎｍ）とを有する蛍光ランプに対する計算した発光スペクトルを示す。
【００２０】
本開示のさらに別の実施形態においては、ランプは蒸気放電または高輝度放電（ＨＩＤ）ランプとすることができる。このようなＨＩＤランプは、たとえば、水銀蒸気、金属ハロゲン化物、低圧ナトリウムまたは高圧ナトリウム・ランプを備えていても良い。ＨＩＤランプによる光の発生は、一般的に溶融石英または溶融アルミナ管などの管の内部に配置された２つの電極間に電気アークを発生させることによって行なわれる。管には、一般的に当該技術分野で知られているように、ガスおよび金属が充填されている。ランプを作動させると金属から光が発生する。
【００２１】
本開示のさらなる実施形態において、ランプを蒸気放電またはＨＩＤランプとすることができるが、さらにランプ内の１つまたは複数のＬＥＤおよび／またはＯＬＥＤ（有機エレクトロルミネセント装置）から出る光によって補うことができる。
【００２２】
本開示の態様によれば、蛍光ランプ１０を通常、図１の場合と同様に構成しても良い。ランプ１０は、両端に取り付けた基部２０によって密閉封止され、電極または電極構造１８（アーク放電を起こすため）が、それぞれ基部２０上に取り付けられている。放電維持充填物２２が、密封されたガラス・エンベロープの内部に与えられている。充填物は、ランプ動作の低蒸気圧法に従って、低圧の不活性ガスまたは不活性ガスを混合したものを通常（いつもとは限らないが）少量の水銀と組み合わせたものであるかまたはそれを含む。
【００２３】
充填物中の不活性ガスには、少なくとも１種の希ガス、たとえば（これらに限定されないが）アルゴン、クリプトン、キセノン、およびネオン、またはそれらの組み合わせが含まれる。充填物２２（水銀蒸気および不活性ガスを含む）の全圧は、当該技術分野で知られる従来の充填物温度（たとえば２５℃）において、０．４〜４トール（より狭くは１〜３、さらにより狭くは１．６〜２．８トール）の範囲であっても良い。
【００２４】
一般的なコーティング構造は典型的には、米国特許第１，６０２，４４４号明細書に教示される通りである。このコーティング構造は当該技術分野において知られている。‘４４４特許に開示されるように、障壁層１４はガンマおよびアルファ・アルミナ粒子の混合物を含んでおり、好ましくは、５〜８０または１０〜６５または２０〜４０重量パーセントのガンマ・アルミナと、２０〜９５または３５〜９０または６０〜８０重量パーセントのアルファ・アルミナである。蛍光体層１６は、障壁層１４の内面上にコーティングされ、好ましくは、塗布量が１〜５または２〜４ｍｇ／ｃｍ２であるか、または他の従来の塗布量である。
【００２５】
蛍光体層１６は通常、少なくとも２種の蛍光体を混合したものを有する蛍光体組成物を含んでいても良い。他の種類数の蛍光体を含む蛍光体混合物（たとえば３種以上の蛍光体を有する混合物）を、蛍光体層１６において用いても良い。
【００２６】
すでに述べたように、本発明の実施形態の別の態様においては、色品質尺度が向上したランプであって、蛍光体組成物を含む蛍光体層を備えるランプが提供される。組成物は、少なくとも第１の蛍光体と第２の蛍光体とを含み、第１の蛍光体は発光帯の最大値が約５９０ｎｍ〜約６７０ｎｍの間にあり、第１の蛍光体は約１０〜約９０重量パーセントの量で存在する。第２の蛍光体は発光帯の最大値が約５００ｎｍ〜約５７０ｎｍの間にあり、第２の蛍光体は約５〜約５０重量パーセントの量で存在する。ランプは、Ｑａ値が約６０よりも大きく、相関色温度が約２０００〜約３５００ケルビンの間にある。
【００２７】
この実施形態においては、第１および第２を、前述した第１および第２の蛍光体の同じリストから選択しても良い。同様に、第３の蛍光体（もしあれば）を、前述した第３の蛍光体の同じリストから選択しても良い。第１の蛍光体をＹ２Ｏ３：Ｅｕとし、第２の蛍光体を（Ｂａ，Ｓｒ，Ｃａ）ＭｇＡｌ１０Ｏ１７：Ｅｕ２＋，Ｍｎ２＋とすると、優位である場合がある。ある場合においては、このランプは、発光帯の最大値が約４３０〜約４９０ｎｍの間にある蛍光体を含んでいても良い。最後に、このランプを、前述した蛍光体含有ランプのいずれかに従って構成しても良い。
【００２８】
すでに述べたように、本発明の実施形態のさらに別の広い態様においては、作動したときに相関色温度として約２０００ケルビン〜約３５００ケルビンを示し、色品質尺度が向上したランプが提供される。ランプは、作動したときに光放射を伴う少なくとも１つの発光要素を備えているが、但しランプは白熱発光要素を備えていない。ランプが作動したとき、ランプから発生する光の総光放射のデルタ・クロマ値は、ＣＱＳのうちの少なくとも２つの色見本が、ＶＳ１に対して−２〜７、ＶＳ２に対して−３〜７、およびＶＳ３に対して−７〜７のパラメータ内であり；ＣＱＳのうちの少なくとも１つの色見本が、ＶＳ４に対して−２〜８、およびＶＳ５に対して−２〜１４のパラメータ内であり；ＣＱＳのうちの少なくとも２つの色見本が、ＶＳ６に対して１〜２５、ＶＳ７に対して４〜２５、およびＶＳ８に対して−１〜１５のパラメータ内であり；ＣＱＳのうちの少なくとも２つの色見本が、ＶＳ９に対して−２〜７、ＶＳ１０に対して−４〜６、およびＶＳ１１に対して−２〜８のパラメータ内であり；ＣＱＳのうちの少なくとも１つの色見本が、ＶＳ１２に対して−１〜８およびＶＳ１３に対して−１〜１３のパラメータ内であり；ＣＱＳのうちの少なくとも１つの色見本が、ＶＳ１４に対して−７〜１３、およびＶＳ１５に対して−９〜１２のパラメータ内である。デルタ・クロマ値はＣＩＥＬＡＢ空間において測定する。
【００２９】
前述したＶＳ値を有する光を形成することによって、ＲＥＶＥＡＬ（商標）光電球の望ましいスペクトル特性を再現させることが、しかしろ過を行なう必要もろ過方法に付随してルーメン出力を低下させることもなく実現される場合がある。前述したようなランプから出る光は多くの場合に、黄色領域が低下して、赤緑の色コントラストが増大されている。赤緑の色コントラストは、物体が消費者に対して魅力的に見えるように物体を照明するのに有用である。
【００３０】
説明として、ランプ自体（このようなランプによって照明される物体とは対照的に）の色の見えは、その色度座標または色座標によって記述される。これらの座標は、（当業者であれば分かるように）標準的な方法に従ってスペクトル・パワー分布から計算することができる。これは以下の文献に従って特定される。ＣＩＥ、光源の演色特性を測定および特定する方法（Method of measuring and specifying color rendering properties of light sources）（第２版）、出版ＣＩＥ第１３．２（ＴＣ−３，２）、ＣＩＥ中央局、パリ、１９７４年（ＣＩＥは、国際照明委員会、または、Commission Internationale d'Eclairageである）。ＣＩＥ標準色度図は、ｘおよびｙ座標を有する２次元グラフである。この標準的な図表には、種々の温度における黒体放射器の色点が含まれている。ｘ、ｙ図表上での黒体色度の軌跡は、プランク軌跡として知られている。この軌跡上の点が示す任意の発光源を、色温度によって、ケルビン単位を用いて特定しても良い。このプランク軌跡の付近だがその上にはない点を、相関色温度（ＣＣＴ）によって特徴付けることができる。なぜならば、このような点から線を引いてプランク軌跡と交差させることを、すべての点が平均的な人間の目に対してほぼ同じ色を有するように見える色温度において行なうことができるからである。したがって、要約して言えば、ランプを、少なくとも部分的には色座標およびＣＣＴの観点から特徴付けることができる。
【００３１】
開示の実施形態においては、前述したタイプのランプのいずれも、本発明のデルタ・クロマ値に従うように構成されるならば、色コントラストの増大または向上を示す。ランプにおいて発光要素を混合することによって、物体が魅力的に見えるように物体を照明するのに有用な光が得られる。本開示の実施形態によるランプは、１つの発光要素を備えていても良いし、発光要素の混合物を備えていても良い。どちらの場合でも、色コントラストが増大した光が発生する。
【００３２】
特に、光の色コントラストを、そのデルタ・クロマ（Δクロマ）値（後述する）が、色品質尺度（ＣＱＳ）において用いる色見本のそれぞれに対してあるパラメータ内に含まれるように特徴付ける。この尺度についても以下でさらに説明する。用語を本明細書で用いる場合、「クロマ」値はＣＩＥＬＡＢ空間において測定する。クロマ値は、従来の技術により、たとえばＣＩＥラボ色空間において計算することができる。たとえば、ＣＩＥ１９７６ａ、ｂクロマ値は、当業者に良く知られているように、Ｃ＊ａｂ＝［（ａ＊）２＋（ｂ＊）２］１／２として計算され、この分野における標準的なハンドブック、たとえば北米照明学会照明ハンドブック（ＩＳＢＮ−１０：０−８７９９５−１５０−８）に見られる場合がある。
【００３３】
ＣＱＳは、米国標準技術局（ＮＩＳＴ）によって開発されたものであり、１５のマンセル色見本を用いて、光源によって照明される物体の色の様相を評価するものであり、たとえばより良く知られている演色評価数（ＣＲＩ）を用いて同じ様に行なわれるものである。次に、より古いＣＲＩシステムでは、１４の標準色見本（Ｒ１〜Ｒ１４または一般的にＲｉで示す）を用いて演色を評価する。通常、ＣＲＩによる演色の得点が報告されるとき、それは「平均演色評価数」（Ｒａと呼ばれる）である。「平均演色評価数」は、最初の８つの見本のみに対するＲｉ値の平均値であり、８つの見本はすべて低〜中間の色調飽和度である。しかし、物体色を測定するＣＲＩシステムはいくつかの不利を被る。たとえば、色空間の赤色領域は不均一であり、Ｒａを計算するために用いる８つの色見本はそれほど飽和していない。飽和色の演色は、Ｒａ値が高い場合であっても非常に不十分である可能性がある。言い換えれば、非常に高い値のＲａに従ってランプのスペクトルを最適化する場合があるけれども、実際の演色ははるかにより不十分である。８つの色見本を単純に平均化してＲａ値を得るため、ランプは、１つまたは２つの色の表現が非常に不十分であっても、高得点を得る可能性がある。この問題が生じるのは、Ｒａを計算するために用いる高い色調飽和度の見本の数が少なすぎるからである。
【００３４】
ＣＱＳは、ＣＲＩシステムのこれらの不利を打開している。そのため、本開示の実施形態により、物体色の様相を評価するシステムとして用いている。ＣＱＳシステムでは、全部で１５の色見本の色の見えを取り入れる全体的なＱａ値を用いる。色見本はすべて、色調飽和度が比較的高く、色空間において実質的に一様に分配されている。Ｑａ値は一般的に、１５の色見本のそれぞれに対する個々のＣＱＳ値の平均値に対応する。Ｑａ値の計算は、以下の文献により十分に記載されている。Ｗ．デイビス（Davis）およびＹ．オオノ（Ohno）「演色計量の向上に向けて」ＳＰＩＥ第５回固体照明国際会議（SPIE Fifth International Conference on Solid State Lighting）会議記録、５９４１、２００５年。なおこの文献の全体の内容は、本明細書において参照により取り入れられている。
【００３５】
ＮＩＳＴが設定したように、ＣＱＳでは、表１に示す色相値およびクロマを有する１５の飽和したマンセル色見本（しばしばカラー「チップ」と言われる）からなる標準的な組を用いる。
【００３６】
【表１】
0005384507.tif 000002
これらの値（色相値／クロマ）は、ＣＱＳの１５のマンセル色見本にそれぞれ対応する。これらの色見本は、ＶＳ１からＶＳ１５（両端を含む）として標示される（すなわち、ＶＳ１〜ＶＳ１５）。言い換えれば、ＶＳ１は第１の標準的なマンセル色見本に対応し、ＶＳ２は第２のマンセル色見本に対応する等である。色相ラベルの記述は以下の通りである。「Ｐ」は紫色、「ＰＢ」は紫青色、「Ｂ」は青色、「ＢＧ」は青緑色、「Ｇ」は緑、「ＧＹ」は緑黄色、「Ｙ」は黄色、「ＹＲ」は黄赤色、「Ｒ」は赤色、および「ＲＰ」は赤紫色である。
【００３７】
ＣＱＳは通常、以下の方法で用いる。ランプ（または他の光源）から発生する光は、各カラー・チップに対するクロマ値を、光に対するある特定の相関色温度（ＣＣＴ）および特定の色点（または色度座標）において有する。これらのクロマ値を次に、基準供給源を用いて発生させた各カラー・チップに対するクロマ値の基準組と比較する。その基準供給源は、色温度および同じ色点（色度座標）が両方とも対象光源と同じであるプランクの黒体放射である。対象とするランプまたは光源による照明下での各カラー・チップに対するデルタ・クロマ（Δクロマ）値は、ランプまたは光源のクロマ値と基準供給源クロマ値との間の算術差である。
【００３８】
実施形態によれば、望ましいデルタ・クロマ（Δクロマ）値が、本発明のランプが放出する光に対して存在する。デルタ・クロマ値は、色知覚を識別すること、および本明細書で説明するランプまたは光源の色コントラストの増大を評価することにとって有用である。デルタ・クロマ値を用いて、本開示の実施形態によるランプを選択し、作製し、および／または評価することができる。
【００３９】
開示のより広い実施形態において、前述したランプのいずれかを、約２０００Ｋ〜約３５００ＫのＣＣＴにおいて、表２に示す望ましいデルタ・クロマ値を示すように構成しても良い。なおＣＣＴに対する他の可能な値には、約２０００Ｋ〜約３０００（または３２５０Ｋ）およびおそらく約２５００〜約３０００Ｋの範囲が含まれる。
【００４０】
【表２】
0005384507.tif 000003
開示のより狭い実施形態においては、前述のランプのいずれかを、約２０００Ｋ〜約３５００ＫのＣＣＴにおいて、表３に示す望ましいデルタ・クロマ値を示すように構成しても良い。
【００４１】
【表３】
0005384507.tif 000004
前述のＶＳ値を示す実施形態に対しては、ランプは、蛍光体層内に存在する発光要素（たとえば蛍光体または２種以上の蛍光体の混合物）を備えていても良い。２種以上の蛍光体を用いる場合、第１および第２を、前述した第１および第２の蛍光体の同じリストから選択しても良い。このような第１の蛍光体は、発光帯の最大値が約５９０ｎｍ〜約６７０ｎｍ（たとえば、６００〜６３０ｎｍ、または６０５〜６２０ｎｍ）の間にあっても良く、このような前記第２の蛍光体は、発光帯の最大値が約５００ｎｍ〜約５７０ｎｍ（たとえば、５２０〜５６０ｎｍ、または５３５〜５５５ｎｍ）の間にあっても良い。
【００４２】
同様に、第３の蛍光体（もしあれば）を、前述した第３の蛍光体の同じリストから選択しても良い。第１の蛍光体をＹ２Ｏ３：Ｅｕとし、第２の蛍光体を（Ｂａ，Ｓｒ，Ｃａ）ＭｇＡｌ１０Ｏ１７：Ｅｕ２＋，Ｍｎ２＋とすると、優位である場合がある。ある場合には、このランプは、発光帯の最大値が約４３０〜約４９０ｎｍの間にある蛍光体を含んでいても良い。最後に、このランプを、前述した蛍光体含有ランプのいずれかに従って構成しても良い。
【００４３】
好ましくは、第１の蛍光体は、重量パーセントが約１０〜約９０ｗｔ％、好ましくは２０〜８０ｗｔ％、および好ましくは２５〜７５ｗｔ％である。好ましくは、第２の蛍光体は、重量パーセントが約５〜約５０ｗｔ％、好ましくは１０〜４０ｗｔ％、および好ましくは１５〜３０ｗｔ％である。重量パーセントは、本明細書で用いる場合、蛍光体組成物の全重量に基づく。蛍光体混合物によって、特定の波長における放射（たとえばＵＶ源から放出されるピークが約２５０〜５００ｎｍの放射）が、異なる波長の可視光に変換されることが理解される。図４、５、および６に、本発明のランプ１０に対する典型的な発光スペクトルを示す。
【００４４】
蛍光体層の蛍光体組成物において用いる個々の蛍光体材料量は、所望の色スペクトルおよび／または色温度に応じて変化する。蛍光体材料の相対量は、そのスペクトル重みによって記述することができる。すなわち、スペクトル重みは、各蛍光体材料から全体の発光スペクトルに供給される量である。同様の発光スペクトルを有する他の蛍光体化合物を、本明細書で説明した蛍光体組成物中で用いても良いことを当業者であれば分かることを理解されたい。蛍光体層１６を構成する各蛍光体の重量パーセントは、所望の光出力の特性に応じて変化しても良い。
【００４５】
本発明のさらなる理解を促進するために、以下の実施例を示す。これらの例は、例として示すものであり、限定ではない。
【実施例１】
【００４６】
Ｔ８蛍光ランプを、以下のもの以外は従来の手順に従って構成した。すなわち蛍光体層が、酸化イットリウム：Ｅｕ（Ｙ２Ｏ３：Ｅｕ）（ＹＥＯ）；（Ｂａ，Ｓｒ，Ｃａ）ＭｇＡｌ１０Ｏ１７：Ｅｕ２＋（ＢＡＭ）および（Ｂａ，Ｓｒ，Ｃａ）ＭｇＡｌ１０Ｏ１７：Ｅｕ２＋，Ｍｎ２＋（ＢＡＭｎ）を含んでいた。蛍光体の重量パーセント（蛍光体の全重量に基づく）はそれぞれ、７４．６ｗｔ％、０．９ｗｔ％、および２４．５ｗｔ％であった。ランプは、ガラス・エンベロープと蛍光体層との間に障壁層を備えていた。図４に、この実施例のランプに対する発光スペクトルを示す。
【００４７】
作動したとき、ランプから発生した光のデルタ・クロマ値は、ＣＱＳシステムの１５の色見本のそれぞれに対して、以下の通りであった（デルタ・クロマ値／ＣＱＳ色見本）。−１．１／ＶＳ１；３．７／ＶＳ２；−４．５／ＶＳ３；４．２／ＶＳ４；１０．６／ＶＳ５；１８．６／ＶＳ６；２２／ＶＳ７；７．６／ＶＳ８；−１／ＶＳ９；２．５／ＶＳ１０；１．４／ＶＳ１１；４．７／ＶＳ１２；８．１／ＶＳ１３；−２．２／ＶＳ１４および−５．６／ＶＳ１５。ランプは、色度座標（ｘ，ｙ）として０．４４６および０．３９１、動作ルーメン／ワット（Ｌ／ｗ）値として約７６、Ｑａ値として６６を、約２７５０のＣＣＴにおいて示した。
【００４８】
発生した光に対するクロマ値は、ＣＩＥＬＡＢ空間において測定したときに、１５の色見本のそれぞれに対して以下の通りであった。３２．３８／ＶＳ１；３９．２７／ＶＳ２；４４．６８／ＶＳ３；５４．７６／ＶＳ４；５５．１７／ＶＳ５；６２．８８／ＶＳ６；６８．８９／ＶＳ７；５４．１８／ＶＳ８；５９．９６／ＶＳ９；７９．０３／ＶＳ１０；７７．８５／ＶＳ１１；７８．２７／ＶＳ１２；７５．７１／ＶＳ１３；６６．３６／ＶＳ１４および４３．４４／ＶＳ１５。基準供給源に対するクロマ値は、ＣＩＥＬＡＢ空間において測定したときに、１５の色見本のそれぞれに対して、以下の通りであった。３３．４５／ＶＳ１；３５．５３／ＶＳ２；４９．２１／ＶＳ３；５０．５４／ＶＳ４；４４．５３／ＶＳ５；４４．２３／ＶＳ６；４６．８６／ＶＳ７；４６．５９／ＶＳ８；６０．９８／ＶＳ９；７６．５３／ＶＳ１０；７６．４１／ＶＳ１１；７３．５９／ＶＳ１２；６７．５８／ＶＳ１３；６８．５１／ＶＳ１４および４９．０７／ＶＳ１５。前記のデルタ・クロマ値は、基準供給源クロマ値と試験ランプに対して測定したクロマ値との間の差を表している。以下の実施例に関しては、デルタ・クロマ値をこの実施例の場合と同じ方法で計算した。
【実施例２】
【００４９】
Ｔ８蛍光ランプを、以下のもの以外については従来の手順に従って構成した。すなわち蛍光体層が、３．５ＭｇＯ＊０．５ＭｇＦ２＊ＧｅＯ２；Ｍｎ４＋（ＭｆＧ）；酸化イットリウム：Ｅｕ（Ｙ２Ｏ３：Ｅｕ）（ＹＥＯ）；（Ｂａ，Ｓｒ，Ｃａ）ＭｇＡｌ１０Ｏ１７：Ｅｕ２＋（ＢＡＭ）；（Ｂａ，Ｓｒ，Ｃａ）ＭｇＡｌ１０Ｏ１７：Ｅｕ２＋，Ｍｎ２＋（ＢＡＭｎ）およびリン酸セリウムランタン（ＬａＰＯ４：Ｃｅ，Ｔｂ）（ＬＡＰ）を含んでいた。蛍光体の重量パーセントはそれぞれ、１９．４４ｗｔ％、５２．２４ｗｔ％、１．４３ｗｔ％、１２．３７ｗｔ％、および１４．５２ｗｔ％であった。ランプは、ガラス・エンベロープと蛍光体層との間に障壁層を備えていた。図５に、この実施例のランプに対する発光スペクトルを示す。
【００５０】
作動したとき、ランプから発生した光のデルタ・クロマ値は、ＣＱＳシステムの１５の色見本のそれぞれに対して以下の通りであった（デルタ・クロマ値／ＣＱＳ色見本）。２．８／ＶＳ１；４．２／ＶＳ２；−４．２／ＶＳ３；−１．３／ＶＳ４；３．１／ＶＳ５；９．１／ＶＳ６；１３．８／ＶＳ７；８／ＶＳ８；４．３／ＶＳ９；４．６／ＶＳ１０；０．６／ＶＳ１１；２．５／ＶＳ１２；５．７／ＶＳ１３；２／ＶＳ１４および−０．１／ＶＳ１５。ランプは、色度座標（ｘ，ｙ）として０．４４４および０．３９６、動作ルーメン／ワット（Ｌ／ｗ）値として約６６、Ｑａ値として７９を、約２８４０のＣＣＴにおいて示した。
【実施例３】
【００５１】
Ｔ８蛍光ランプを、以下のもの以外については従来の手順に従って構成した。すなわち蛍光体層が、３．５ＭｇＯ＊０．５ＭｇＦ２＊ＧｅＯ２：Ｍｎ４＋（ＭｆＧ）；酸化イットリウム：Ｅｕ（Ｙ２Ｏ３：Ｅｕ）（ＹＥＯ）；（Ｂａ，Ｓｒ，Ｃａ）ＭｇＡｌ１０Ｏ１７：Ｅｕ２＋（ＢＡＭ）および（Ｂａ，Ｓｒ，Ｃａ）ＭｇＡｌ１０Ｏ１７：Ｅｕ２＋，Ｍｎ２＋（ＢＡＭｎ）を含んでいた。蛍光体の重量パーセントはそれぞれ、２３．８８ｗｔ％、５７．４４ｗｔ％、１．１３ｗｔ％、および１７．５６ｗｔ％であった。ランプは、ガラス・エンベロープと蛍光体層との間に障壁層を備えていた。
【００５２】
作動したとき、ランプから発生した光のデルタ・クロマ値は、ＣＱＳシステムの１５の色見本のそれぞれに対して以下の通りであった（デルタ・クロマ値／ＣＱＳ色見本）。２／ＶＳ１；５．３／ＶＳ２；−３．２／ＶＳ３；６．４／ＶＳ４；１３．１／ＶＳ５；２１．９／ＶＳ６；２７／ＶＳ７；１１．９／ＶＳ８；３／ＶＳ９；１０／ＶＳ１０；７．８／ＶＳ１１；９．４／ＶＳ１２；１１．７／ＶＳ１３；５．６／ＶＳ１４および０．２／ＶＳ１５。ランプは、色度座標（ｘ，ｙ）として０．４７および０．３８５、動作ルーメン／ワット（Ｌ／ｗ）値として約６５、Ｑａ値として６５を、約２４３０のＣＣＴにおいて示した。
【実施例４】
【００５３】
Ｔ８蛍光ランプを、以下のもの以外については従来の手順に従って構成した。すなわち蛍光体層が、３．５ＭｇＯ＊０．５ＭｇＦ２＊ＧｅＯ２：Ｍｎ４＋（ＭｆＧ）；酸化イットリウム：Ｅｕ（Ｙ２Ｏ３：Ｅｕ）（ＹＥＯ）；（Ｂａ，Ｓｒ，Ｃａ）ＭｇＡｌ１０Ｏ１７：Ｅｕ２＋（ＢＡＭ）および（Ｂａ，Ｓｒ，Ｃａ）ＭｇＡｌ１０Ｏ１７：Ｅｕ２＋，Ｍｎ２＋（ＢＡＭｎ）を含んでいた。蛍光体の重量パーセントはそれぞれ、２６．２９ｗｔ％、５４．４１ｗｔ％、０．８９ｗｔ％、および１８．４１ｗｔ％であった。ランプは、ガラス・エンベロープと蛍光体層との間に障壁層を備えていた。
【００５４】
作動したとき、ランプから発生した光のデルタ・クロマ値は、ＣＱＳシステムの１５の色見本のそれぞれに対して以下の通りであった（デルタ・クロマ値／ＣＱＳ色見本）。４．４／ＶＳ１；３／ＶＳ２；−４．５／ＶＳ３；７．７／ＶＳ４；１６／ＶＳ５；２４．９／ＶＳ６；２９．１／ＶＳ７；１０．２／ＶＳ８；−２．７／ＶＳ９；１．４／ＶＳ１０；２．２／ＶＳ１１；６．６／ＶＳ１２；１１．６／ＶＳ１３；１０．２／ＶＳ１４および６．４／ＶＳ１５。ランプは、色度座標（ｘ，ｙ）として０．４５５および０．３９７、動作ルーメン／ワット（Ｌ／ｗ）値として約５８、Ｑａ値として６３を、約２７８０のＣＣＴにおいて示した。
【実施例５】
【００５５】
Ｔ８蛍光ランプを、以下のもの以外については従来の手順に従って構成した。すなわち蛍光体層が、３．５ＭｇＯ＊０．５ＭｇＦ２＊ＧｅＯ２：Ｍｎ４＋（ＭｆＧ）；酸化イットリウム：Ｅｕ（Ｙ２Ｏ３：Ｅｕ）（ＹＥＯ）；五ホウ酸ガドリニウム亜鉛マグネシウム：Ｃｅ，Ｍｎ（Ｇｄ（Ｚｎ，Ｍｇ）Ｂ５Ｏ１０：Ｃｅ，Ｍｎ（ＣＢＭ）および（Ｂａ，Ｓｒ，Ｃａ）ＭｇＡｌ１０Ｏ１７：Ｅｕ２＋，Ｍｎ２＋（ＢＡＭｎ）を含んでいた。蛍光体の重量パーセントはそれぞれ、１４ｗｔ％、２６ｗｔ％、４０．５ｗｔ％、および１９．５ｗｔ％であった。ランプは、ガラス・エンベロープと蛍光体層との間に障壁層を備えていた。図６に、この実施例のランプに対する発光スペクトルを示す。
【００５６】
作動したとき、ランプから発生した光のデルタ・クロマ値は、ＣＱＳシステムの１５の色見本のそれぞれに対して以下の通りであった（デルタ・クロマ値／ＣＱＳ色見本）。４．６／ＶＳ１；３．５／ＶＳ２；−５．７／ＶＳ３；４．１／ＶＳ４；１１．７／ＶＳ５；２０．１／ＶＳ６；２４．２／ＶＳ７；８．８／ＶＳ８；−１．８／ＶＳ９；０．４／ＶＳ１０；−０．１／ＶＳ１１；４．２／ＶＳ１２；９／ＶＳ１３；７．５／ＶＳ１４および４．７／ＶＳ１５。ランプは、色度座標（ｘ，ｙ）として０．４４８および０．３９７、動作ルーメン／ワット（Ｌ／ｗ）値として約５２、Ｑａ値として６４を、約２７６０のＣＣＴにおいて示した。
【実施例６】
【００５７】
Ｔ３らせん状の電球形蛍光ランプを、以下のもの以外については従来の手順に従って構成した。すなわち蛍光体層が、酸化イットリウム：Ｅｕ（Ｙ２Ｏ３：Ｅｕ）（ＹＥＯ）および（Ｂａ，Ｓｒ，Ｃａ）ＭｇＡｌ１０Ｏ１７：Ｅｕ２＋，Ｍｎ２＋（ＢＡＭｎ）を含んでいた。対応する蛍光体の重量パーセント（蛍光体の全重量に基づく）は、７８．８ｗｔ％および２１．２ｗｔ％であった。作動したとき、ランプから発生した光のデルタ・クロマ値は、ＣＱＳシステムの１５の色見本のそれぞれに対して以下の通りであった（デルタ・クロマ値／ＣＱＳ色見本）。０．３／ＶＳ１；５．０／ＶＳ２；−６．４／ＶＳ３；−０．５／ＶＳ４；４．９／ＶＳ５；１２．４／ＶＳ６；１６．８／ＶＳ７；７．２／ＶＳ８；１．５／ＶＳ９；３．４／ＶＳ１０；０．１／ＶＳ１１；２．５／ＶＳ１２；５．５／ＶＳ１３；−５．３／ＶＳ１４および−７．８／ＶＳ１５。ランプは、色度座標（ｘ，ｙ）として０．４５７２および０．４０１２、動作ルーメン／ワット（Ｌ／ｗ）値として約６５、Ｑａ値として６９を、約２６６０のＣＣＴにおいて示した。
【００５８】
本明細書で用いる場合、近似言語を適用して、関連する基本機能に変化を起こすことなく変化し得る任意の定量的な表現を変更しても良い。したがって、「約」および「実質的に」などの用語によって変更される値を、場合によっては、特定される正確な値に限定しなくても良い。数量と関連して用いる修飾語「約」は、記載した値を含むものであり、文脈によって決定される意味を持つ（たとえば、特定の数量の測定値に付随する誤差の程度が含まれる）。「任意的な」または「任意的に」の意味は、その後に記載される事象もしくは状況が起きても起きなくても良いということ、またはその後に識別される材料が存在していてもいなくても良いということ、および記載には、事象もしくは状況が起こるかまたは材料が存在する場合と、事象もしくは状況が起こらないかまたは材料が存在しない場合とが含まれるということである。単数形「ａ」、「ａｎ」、および「ｔｈｅ」には、他の場合に文脈によって明らかに決定される場合を除いて、複数の指示対象が含まれる。本明細書に開示した範囲はすべて、説明した端点を含み、独立に結合可能である。前述の説明において、好ましい範囲たとえば５から２５（または５〜２５）が与えられたとき、これは、好ましくは少なくとも５かつ、別個におよび独立に、好ましくは２５以下を意味する。
【００５９】
本発明を、限られた数の実施形態のみに関連して詳細に説明してきたが、本発明は、このような開示された実施形態に限定されないことが容易に理解されるはずである。むしろ本発明を変更して、これまで説明していないが本発明の趣旨および範囲に対応する任意の数の変形、変更、代用、または等価な配置を取り入れることができる。さらに、本発明の種々の実施形態について説明してきたが、本発明の態様には、説明した実施形態の一部のみが含まれる場合があることを理解されたい。したがって、本発明は、前述の説明によって限定されると考えるべきではなく、添付の請求項の範囲のみによって限定される。
【図１】
0005384507.tif 000005
【図２】
0005384507.tif 000006
【図３】
0005384507.tif 000007
【図４】
0005384507.tif 000008
【図５】
0005384507.tif 000009
【図６】
0005384507.tif 000010